КАТАЛИЗАТОР ГИДРООЧИСТКИ, СОДЕРЖАЩИЙ ПОЛЯРНУЮ ДОБАВКУ, СПОСОБ ЕГО ИЗГОТОВЛЕНИЯ И ПРИМЕНЕНИЯ

1. Способ изготовления каталитической композиции для гидроочистки, включающий
введение раствора для пропитки, содержащего металл Группы 9/10, металл Группы 6 и органическую кислоту, в материал носителя, для получения пропитанного материала носителя;
сушку указанного пропитанного материала носителя при температуре, которая находится в диапазоне от выше температуры плавления упомянутой органической кислоты до ниже температуры кипения указанной органической кислоты, для получения высушенного пропитанного материала носителя; и введение полярной добавки, имеющей дипольный момент по меньшей мере 0,45, в указанный высушенный пропитанный материал носителя для получения пропитанной добавкой композиции;
причем указанная органическая кислота выбрана из группы карбоновых соединений, состоящей из ди- или трикарбоновых кислот, имеющих по меньшей мере от 3 до 10 атомов углерода, которые могут быть замещенными или незамещенными одной или более гидроксильными группами, причем молярная масса карбоновой кислоты находится в диапазоне от 100 до 250 г/моль, температура плавления карбоновой кислоты находится в диапазоне от 100 до 200°C и карбоновая кислота растворима в воде;
при этом указанный раствор для пропитки представляет собой водный раствор, содержащий соль указанного металла Группы 9/10, который выбран из группы, состоящей из кобальта и никеля, причем указанный металл Группы 9/10 присутствует в указанном водном растворе в количестве в диапазоне от 0,5 до 20% мас. указанного водного раствора, соль указанного металла Группы 6, выбранного из группы, состоящей из молибдена и вольфрама, причем указанный металл Группы 6 присутствует в указанном водном растворе в количестве из диапазона от 5 до 50% мас. указанного водного раствора, и указанная органическая кислота присутствует в указанном водном растворе, в количестве до 50% мас. указанного водного раствора; и
о
при этом полярная добавка имеет температуру кипения в диапазоне от 50°C до 275 С, причем указанная полярная добавка выбрана из группы гетеросоединений, состоящей из гетеросоединений, причем из указанной группы гетеросоединений исключены серосодержащие соединения; и из указанной группы гетеросоединений исключены парафиновые и олефиновые углеводородные соединения.
2. Способ по п.1, отличающийся тем, что указанная органическая кислота представляет собой либо глюконовую кислоту, либо лимонную кислоту.
x
n
y
z
3. Способ по любому из пп.1 или 2, отличающийся тем, что указанная полярная добавка представляет собой гетероциклическое соединение формулы CHNO, где x обозначает целое число от 3 или больше, y обозначает либо ноль, либо целое число из диапазона от 1 до 3, z обозначает либо ноль, либо целое число из диапазона от 1 до 3, а n обозначает количество атомов водорода, необходимое для заполнения оставшихся связей атомами углерода молекулы.
4. Способ по п. 3, отличающийся тем, что указанное гетероциклическое соединение представляет собой соединение, содержащее в кольце либо азот, либо кислород в качестве гетероатомного члена, формирующего либо структуру лактама, либо структуру циклического сложного эфира.
5. Способ по любому из пп.1-4, отличающийся тем, что указанная полярная добавка представляет собой либо пропиленкарбонат, либо N-метилпирролидон, либо их комбинацию.
6. Способ по любому из пп. 1-5, дополнительно включающий: приведение в контакт с водородом указанной пропитанной добавкой композиции в подходящих условиях для обработки водородом, для получения обработанной водородом композиции.
7. Каталитическая композиция для гидроочистки, содержащая высушенный пропитанный материал носителя, причем указанный пропитанный материал носителя содержит материал носителя, металл Группы 9/10, металл Группы 6 и органическую кислоту, причем указанный пропитанный материал носителя высушен при температуре из диапазона от выше температуры плавления указанной органической кислоты до ниже температуры кипения указанной органической кислоты, для получения указанного высушенного пропитанного материала носителя; и полярную добавку, имеющую дипольный момент по меньшей мере 0,45, введенную в указанный высушенный пропитанный материал носителя;
при этом полярная добавка имеет температуру кипения в диапазоне от 50°C до 275°С, и указанная полярная добавка выбрана из группы гетеросоединений, состоящей из гетеросоединений, причем из указанной группы гетеросоединений исключены серосодержащие соединения, и из указанной группы гетеросоединений исключены парафиновые и олефиновые углеводородные соединения; и
при этом указанный металл Группы 9/10 выбран из группы, состоящей из кобальта и никеля, и при этом указанный металл Группы 9 и Группы 10 присутствует в указанной композиции в количестве из диапазона от 0,5% мас. до 20% мас., и указанный металл Группы 6 выбран из группы, состоящей из молибдена и вольфрама, и при этом указанный металл Группы 6 присутствует в указанной композиции в количестве из диапазона от 5 до 50% мас.
x
n
y
z
8. Композиция по п. 7, отличающаяся тем, что указанная полярная добавка представляет собой гетероциклическое соединение формулы CHNO, где x обозначает целое число 3 или больше, y обозначает либо ноль, либо целое число в диапазоне от 1 до 3, z обозначает либо ноль, либо целое число в диапазоне от 1 до 3, а n обозначает число атомов водорода, необходимое для заполнения оставшихся связей атомами углерода молекулы.
9. Композиция по п. 7 или 8, отличающаяся тем, что указанное гетероциклическое соединение представляет собой соединение, содержащее либо азот, либо кислород в качестве гетероатомного члена кольца, формирующего либо структуру лактама, либо структуру циклического сложного эфира.
10. Композиция по любому из пп. 7-9, отличающаяся тем, что указанная полярная добавка представляет собой либо пропиленкарбонат, либо N-метилпирролидон, либо их комбинацию.
11. Композиция по любому из пп. 7-10, отличающаяся тем, что указанная органическая кислота выбрана из группы карбоновых соединений, состоящей из ди- или трикарбоновых кислот, имеющих по меньшей мере от 3 до включительно 10 атомов углерода, которые могут быть или не быть замещенными одной или несколькими гидроксильными группами, причем молярная масса карбоновой кислоты находится в диапазоне от 100 до 250 г/моль, температура плавления карбоновой кислоты находится в диапазоне от 100 до 200°C, и карбоновая кислота растворима в воде.
12. Композиция по любому из пп. 7-11, отличающаяся тем, что указанная органическая кислота представляет собой либо глюконовую кислоту, либо лимонную кислоту.
13. Композиция, изготовленная способом по любому из пп. 1-6.
14. Способ, включающий: приведение в контакт углеводородного сырья с композицией по любому из пп. 7-12 в условиях процесса гидроочистки.